【手続補正書】
【提出日】平成18年5月2日(2006.5.2)
【手続補正１】
【補正対象書類名】明細書
【補正対象項目名】請求項１
【補正方法】変更
【補正の内容】
【請求項１】
触媒成分としてマグネシウム、チタン、ハロゲン、電子供与体およびアルミニウムを含有するオレフィン重合用触媒を用いて調製されるプロピレン系ブロック共重合体粒子であり、
該プロピレン系ブロック共重合体粒子は、
（ａ）該共重合体の２３℃n-デカン不溶成分の13Ｃ−ＮＭＲで測定されるペンタッド分率（ｍｍｍｍ分率）が９７．５％以上であり、
（ｂ）該２３℃n-デカン不溶成分の１３５℃デカリン中で測定される極限粘度［η］ncが０．４〜２．０ｄｌ／ｇであり、
（ｃ）該２３℃n-デカン不溶成分のプロピレン系ブロック共重合体における割合が５０〜８０重量％であり、
（ｄ）該共重合体の２３℃n-デカン可溶成分の１３５℃デカリン溶媒中で測定される極限粘度［η］naが１．０〜１０．０ｄｌ／ｇであり、
（ｅ）該２３℃n-デカン可溶成分のプロピレンから誘導される構成単位／エチレンおよび／または炭素原子数４〜１０のα- オレフィンから誘導される全構成単位の重量比が４０／６０〜８０／２０であり、
（ｆ）該２３℃n-デカン可溶成分のプロピレン系ブロック共重合体における割合が５０〜２０重量％であり、
（ｇ）平均粒径が０．８〜１０ｍｍであり、
（ｈ）嵩密度が０．３〜０．５ｇ／ｃｍ3であり、
（ｉ）流動特性（パウダー落下秒数）が５〜２０秒／100ｍｌ-ポリマーである
ことを特徴とするプロピレン系ブロック共重合体粒子。
【手続補正２】
【補正対象書類名】明細書
【補正対象項目名】請求項２
【補正方法】変更
【補正の内容】
【請求項２】
マグネシウム、チタン、ハロゲンおよび内部電子供与体を必須成分とする固体状チタン触媒成分［ａ］と、周期律表第Ｉ族〜第 III族金属を含む有機金属化合物触媒成分［ｂ］と外部電子供与体触媒成分［ｃ］とを含む高立体規則性触媒の存在下に、
第一の重合工程で、プロピレン、またはプロピレンとエチレンおよび／または炭素原子
数４〜１０のα- オレフィンとを含む混合物を１段または多段で、液状プロピレンを溶媒とする懸濁重合法、または気相重合法により重合させてプロピレン単独重合体粒子、またはエチレンおよび／または炭素原子数４〜１０のα-オレフィン含量が５重量％以下のプ
ロピレン・α- オレフィンランダム共重合体粒子を形成し、
次いで、第二の重合工程において、前記第一の重合工程で得られたプロピレン単独重合体粒子またはプロピレン・α- オレフィンランダム共重合体粒子の存在下に、プロピレンとエチレンおよび／または炭素原子数４〜１０のα- オレフィンとを含む混合物を１段または多段で気相重合法により共重合させてゴム状プロピレン・α- オレフィン共重合体の粒子を形成させることにより、プロピレン系ブロック共重合体粒子を製造する方法であり、
該プロピレン系ブロック共重合体粒子は、
（ａ）該共重合体の２３℃n-デカン不溶成分の13Ｃ−ＮＭＲで測定されるペンタッド分率（ｍｍｍｍ分率）が９７．５％以上であり、
（ｂ）該２３℃n-デカン不溶成分の１３５℃デカリン中で測定される極限粘度［η］ncが０．４〜２．０ｄｌ／ｇであり、
（ｃ）該２３℃n-デカン不溶成分のプロピレン系ブロック共重合体における割合が５０〜８０重量％であり、
（ｄ）該共重合体の２３℃n-デカン可溶成分の１３５℃デカリン溶媒中で測定される極限粘度［η］naが１．０〜１０．０ｄｌ／ｇであり、
（ｅ）該２３℃n-デカン可溶成分のプロピレンから誘導される構成単位／エチレンおよび／または炭素原子数４〜１０のα- オレフィンから誘導される全構成単位の重量比が４０／６０〜８０／２０であり、
（ｆ）該２３℃n-デカン可溶成分のプロピレン系ブロック共重合体における割合が５０〜２０重量％である
ことを特徴とするプロピレン系ブロック共重合体粒子の製造方法。
【手続補正３】
【補正対象書類名】明細書
【補正対象項目名】請求項４
【補正方法】変更
【補正の内容】
【請求項４】
前記固体状チタン触媒成分［ａ］が、無機多孔微粉体に担持させた固体状チタン触媒成分であることを特徴とする請求項２または３に記載のプロピレン系ブロック共重合体粒子の製造方法。
【手続補正４】
【補正対象書類名】明細書
【補正対象項目名】請求項５
【補正方法】変更
【補正の内容】
【請求項５】
前記無機多孔微粉体に担持された固体状チタン触媒成分の比表面積が、２００〜８００ｍ2／ｇであることを特徴とする請求項４に記載のプロピレン系ブロック共重合体粒子の
製造方法。
【手続補正５】
【補正対象書類名】明細書
【補正対象項目名】００１３
【補正方法】変更
【補正の内容】
【００１３】
前記固体状チタン触媒成分［ａ］は、アルコールを含有するマグネシウム化合物と、四塩化チタンとを炭化水素溶媒中で反応させた反応生成物であることが好ましい。前記固体状チタン触媒成分［ａ］は、無機多孔微粉体に担持させた固体状チタン触媒成分であることが好ましい。
【手続補正６】
【補正対象書類名】明細書
【補正対象項目名】００２８
【補正方法】変更
【補正の内容】
【００２８】
なお、ポリマー粒子の落下秒数は、下記のように測定される。バイブレーターを装着した直径８６ｍｍ、長さ１６８ｍｍ、出口直径１０．５ｍｍの円筒型ロートに１００ｍｌのプロピレン系ブロック共重合体（Ａ）を入れる。バイブレーターでロートを振動させながら、１００ｍｌのプロピレン系ブロック重合体粒子が落下する時間（秒）を測定する。
【手続補正７】
【補正対象書類名】明細書
【補正対象項目名】００４７
【補正方法】変更
【補正の内容】
【００４７】
本発明に係るプロピレン系ブロック共重合体の製造方法では、固体状チタン触媒成分［ａ］は、アルコールを含有するマグネシウム化合物と、四塩化チタンとの反応生成物、特に炭化水素溶媒中での反応生成物であると、第一の重合工程で得られる重合体が多孔質になるため好ましい。また、上記のようなマグネシウム化合物、チタン化合物および内部電子供与体を接触させる際に、下記のような粒子状担体を用い、担体担持型の固体状チタン触媒成分を調製することもできる。
【手続補正８】
【補正対象書類名】明細書
【補正対象項目名】００４９
【補正方法】変更
【補正の内容】
【００４９】
本発明においては、固体状チタン触媒成分［ａ］は、無機多孔微粉体に担持させたものであることが好ましい。
担持された固体状チタン触媒成分の比表面積は、２００〜８００ｍ2／ｇであることが
好ましい。
これら固体状チタン触媒成分［ａ］の具体的な製造方法を数例挙げて以下に簡単に述べる。
（１）マグネシウム化合物、電子供与体および炭化水素溶媒からなる溶液を、有機金属化合物と接触反応させて、固体を析出させた後、または析出させながらチタン化合物と接触反応させる方法。
（２）マグネシウム化合物と電子供与体とからなる錯体を、炭化水素中で有機金属化合物と接触、反応させた後、チタン化合物を接触反応させる方法。
（３）マグネシウム化合物、電子供与体および炭化水素溶媒を含む溶液と、無機または有機担体との混合物から、マグネシウム化合物の担持された無機または有機担体を調製し、
次いでチタン化合物を接触させる方法。
（４）アルコキシ基含有マグネシウム化合物を、炭化水素中でハロゲン含有チタン化合物と接触反応する方法。このとき電子供与体を１回は用いる。
（５）アルコキシ基含有マグネシウム化合物および電子供与体からなる錯体をチタン化合物と接触反応する方法。
（６）アルコキシ基含有マグネシウム化合物および電子供与体からなる錯体を、炭化水素中で有機金属化合物と接触させた後、チタン化合物と接触反応させる方法。